(57)【特許請求の範囲】
【請求項１】
式（Ｉ）で表される光学密度Ｃの波長５００〜６００ｎｍの平均値であるＣａｖと、式（ＩＩ）で表される配向度Ｓの波長５００〜６００ｎｍの平均値であるＳａｖが、式（ＩＩＩ）、（ＩＶ）、（Ｖ）をそれぞれ満たす偏光子であって、
少なくとも１種のサーモトロピック液晶性二色性色素を含む組成物から形成される偏光子。
式中、Ａ／／は偏光子の吸収軸に対して振動面が平行になるように、直線偏光を偏光子に対して入射したときの吸光度であり、Ａ⊥は偏光子の吸収軸に対して振動面が直交するように直線偏光を偏光子に対して入射したときの吸光度である。
Ｃ ＝ Ａ／／ ＋ ２ Ａ⊥  ・・・（Ｉ）
Ｓ ＝ （Ａ／／ − Ａ⊥）／（ Ａ／／ ＋ ２ Ａ⊥）  ・・・（ＩＩ）
（Ｃａｖ − １）×（Ｓａｖ − １) ＜ −０．２ ・・・（ＩＩＩ）
１＜Ｃａｖ＜５  ・・・（ＩＶ）
０．５＜Ｓａｖ＜１  ・・・（Ｖ）
【請求項２】
前記偏光子の、ＣａｖとＳａｖが式（ＶＩＩ）を満たす請求項１に記載の偏光子。
（Ｃａｖ − １）×（Ｓａｖ − １) ＜ −０．３ ・・・（ＶＩＩ）
【請求項３】
面内レターデーションを有する光学フィルムと、請求項１または２に記載の偏光子と、を含む積層体。
【請求項４】
前記面内レターデーションを有する光学フィルムが、式（ＶＩＩＩ）を満たす、請求項３に記載の積層体。式中Ｒｅ（５５０）は、波長５５０ｎｍにおける面内レターデーションを表す。
１２０ｎｍ＜Ｒｅ（５５０）＜１６０ｎｍ  ・・・式（ＶＩＩＩ）
【請求項５】
請求項１もしくは２に記載の偏光子または請求項３もしくは４に記載の積層体と、画像表示素子と、を有する画像表示装置。
【請求項６】
前記画像表示素子が、有機ＥＬ表示素子である請求項５に記載の画像表示装置。
【発明の詳細な説明】
【技術分野】
【０００１】
本発明は、偏光子に関する。また、本発明は、偏光子を用いた積層体、および画像表示装置に関する。
【背景技術】
【０００２】
近年、画像表示装置が、スマートフォン等の屋外で使用されるデバイスに搭載されることが増えてきている。それに伴い、外光が画像表示装置内部で反射し、屋外で見た際の表示品位を低下させるという問題が増えてきていることが知られている。この問題に対して、円偏光板を用いて外光の反射を抑制する技術が提案されている（例えば、特許文献１）。
【先行技術文献】
【特許文献】
【０００３】
【特許文献１】特開２０１２−３２４１８号公報
【発明の概要】
【発明が解決しようとする課題】
【０００４】
一方、画像表示装置の使用方法の多様化により、画像表示装置の正面方向の外光反射のみならず、斜め方向の外光反射も抑制することが求められている。
【０００５】
このような状況において、斜め方向の外光反射を低下させる方法として、現在知られている方法でも性能が足りない場合があることがわかった。
そこで、本発明は、画像表示装置に組み込んだ際に、斜め方向の外光反射を抑制させるための偏光子、それを用いた積層体、画像表示装置を提供することを課題とする。
【課題を解決するための手段】
【０００６】
本発明者らは、上記課題を解決するべく鋭意検討した結果、偏光子における、配向度と光学密度の関係に着目した。
吸収型直線偏光子とλ／４板からなる円偏光板において、吸収型直線偏光子の光吸収を担う物質の遷移モーメント（以降、偏光子の遷移モーメント）の配向度Sは、高いほど画像表示装置を正面から視認したときの外光の反射抑制能が高い。これは、偏光子に対して正面から入射し偏光子を透過した外光は、偏光子の遷移モーメントと直交方向に振動面を有する直線偏光になるが、この直線偏光はλ／４板を透過後、表示素子の金属材料などの反射率の高い部材で反射し、さらに同λ／４板を再び透過した後は、振動面が偏光子の遷移モーメントと平行方向になるためと考えられる。
【０００７】
一方、偏光子に対して斜めから入射した外光を考えると、偏光子を透過後、λ／４板を透過し、表示素子の金属材料などの反射率の高い部材で反射し、さらに同λ／４板を再び透過した後の偏光状態は、偏光子の遷移モーメントと平行方向に振動面を有する直線偏光のみではなく、それ以外の振動面をも多分に含む偏光状態になると考えられる。これは、λ／４板に対して外光が斜めに入射した場合は、正面から入射した場合と比較して、λ／４板の複屈折は低減し光路長が長くなるため、光の位相差が正確にはπ／２にならないためと推定される。
【０００８】
遷移モーメントの配向度Ｓが高い偏光子は、その遷移モーメントと平行な振動面の光を吸収する能力は高いが、逆に平行方向以外の振動面を有する光を吸収する能力は低いと考えられる。言い換えれば、遷移モーメントの配向度Ｓが低い偏光子は、その遷移モーメントに対して平行方向以外の振動面を有する光を吸収する能力は高いと考えられる。以上の検討から、配向度Ｓが低い偏光子を用いれば斜めから入射した外光の反射をより効率よく抑制できると着想した。更に、検討を進めると、外光の反射を抑制するためには、偏光子の光吸収を担う物質の量とその遷移モーメントの大きさも重要であることを見出し、式（Ｉ）で定義される光学密度をＣとした場合、（Ｓ−１）と（Ｃ−１）の積が小さいほど斜めから入射した外光反射を抑制する効果が大きいことを見出し、本発明を完成するに至った。
Ｃ ＝ Ａ／／ ＋ ２ Ａ⊥  ・・・（Ｉ）
式中、Ａ／／は偏光子の吸収軸に対して振動面が平行になるように直線偏光を偏光子に対して入射したときの吸光度であり、Ａ⊥は偏光子の吸収軸に対して振動面が直交するように直線偏光を偏光子に対して入射したときの吸光度である。
すなわち、以下の構成により上記課題を達成することができることを見出した。
【０００９】
［１］  式（Ｉ）で表される光学密度Ｃの波長５００〜６００ｎｍの平均値であるＣａｖと、式（ＩＩ）で表される配向度Ｓの波長５００〜６００ｎｍの平均値であるＳａｖが、式（ＩＩＩ）、（ＩＶ）、（Ｖ）をそれぞれ満たす偏光子。式中、Ａ／／は偏光子の吸収軸に対して振動面が平行になるように直線偏光を偏光子に対して入射したときの吸光度であり、Ａ⊥は偏光子の吸収軸に対して振動面が直交するように直線偏光を偏光子に対して入射したときの吸光度である。
Ｃ ＝ Ａ／／ ＋ ２ Ａ⊥  ・・・（Ｉ）
Ｓ ＝ （Ａ／／ − Ａ⊥）／（ Ａ／／ ＋ ２ Ａ⊥）  ・・・（ＩＩ）
（Ｃａｖ − １）×（Ｓａｖ − １) ＜ −０．１ ・・・（ＩＩＩ）
１＜Ｃａｖ＜５  ・・・（ＩＶ）
０．５＜Ｓａｖ＜１  ・・・（Ｖ）
［２］  偏光子の、ＣａｖとＳａｖが式（ＶＩ）を満たす［１］に記載の偏光子。
（Ｃａｖ − １）×（Ｓａｖ − １) ＜ −０．２ ・・・（ＶＩ）
［３］  偏光子の、ＣａｖとＳａｖが式（ＶＩＩ）を満たす［２］に記載の偏光子。
（Ｃａｖ − １）×（Ｓａｖ − １) ＜ −０．３ ・・・（ＶＩＩ）
［４］  少なくとも１種のサーモトロピック液晶性二色性色素を含む組成物から形成される［１］〜［３］のいずれかに記載の偏光子。
［５］  面内レターデーションを有する光学フィルムと、［１］〜［４］のいずれかに記載の偏光子と、を含む積層体。
［６］  面内レターデーションを有する光学フィルムが、式（ＶＩＩＩ）を満たす、［５］に記載の積層体。式中Ｒｅ（５５０）は、波長５５０ｎｍにおける面内レターデーションを表す。
１２０ｎｍ＜Ｒｅ（５５０）＜１６０ｎｍ  ・・・式（ＶＩＩＩ）
［７］  ［１］〜［４］のいずれかに記載の偏光子または［５］もしくは［６］に記載の積層体と、画像表示素子と、を有する画像表示装置。
［８］  画像表示素子が、有機ＥＬ表示素子である［７］に記載の画像表示装置。
【発明の効果】
【００１０】
本発明によれば、画像表示装置に組み込んだ際に、斜め方向の外光反射を抑制させるための偏光子、それを用いた積層体、画像表示装置を提供することができる。
【図面の簡単な説明】
【００１１】
【図１】本発明の画像表示装置の実施形態の例を示す模式的な断面図である。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において偏光板とは、偏光子の少なくとも一方に偏光板保護層、または機能層が配置されたものを言い、偏光子と偏光板は区別して用いる。
【００１３】
＜偏光子＞
本発明の偏光子は、下記式（Ｉ）で表される光学密度Ｃの波長５００〜６００ｎｍの平均値であるＣａｖと、下記式（ＩＩ）で表される配向度Ｓの波長５００〜６００ｎｍの平均値であるＳａｖが、式（ＩＩＩ）、（ＩＶ）、（Ｖ）をそれぞれ満たす偏光子である。
Ｃ ＝ Ａ／／ ＋ ２ Ａ⊥  ・・・（Ｉ）
Ｓ ＝ （Ａ／／ − Ａ⊥）／（ Ａ／／ ＋ ２ Ａ⊥）  ・・・（ＩＩ）
（Ｃａｖ − １）×（Ｓａｖ − １) ＜ −０．１ ・・・（ＩＩＩ）
１＜Ｃａｖ＜５  ・・・（ＩＶ）
０．５＜Ｓａｖ＜１  ・・・（Ｖ）
上記式中、Ａ／／は偏光子の吸収軸に対して振動面が平行になるように直線偏光を偏光子に対して入射したときの吸光度であり、Ａ⊥は偏光子の吸収軸に対して振動面が直交するように直線偏光を偏光子に対して入射したときの吸光度である。
【００１４】
画像表示装置に組み込んだ際の斜め方向の外光反射をより抑制できるという観点から、下記式（ＶＩ）を満たすことが好ましく、下記式（ＶＩＩ）を満たすことがより好ましい。
（Ｃａｖ − １）×（Ｓａｖ − １) ＜ −０．２ ・・・（ＶＩ）
（Ｃａｖ − １）×（Ｓａｖ − １) ＜ −０．３ ・・・（ＶＩＩ）
【００１５】
本発明の偏光子は上述の条件を満たせば特に限定はなく、自然光を特定の直線偏光に変換する機能を有するいわゆる直線偏光子であればよい。偏光子としては、特に限定されないが、吸収型偏光子を利用することができる。
【００１６】
〔偏光子の素材〕
本発明の偏光子の素材は特に限定はなく、通常用いられている偏光子を利用することができ、例えば、ヨウ素系偏光子、二色性染料を利用した染料系偏光子、およびポリエン系偏光子のいずれも用いることができる。
【００１７】
上述した光学密度と配向度を、本発明の好ましい範囲に調整しやすいという観点から、サーモトロピック液晶性二色性色素を用いた染料系偏光子を用いることが好ましい。
サーモトロピック液晶性二色性色素を用いた染料系偏光子の作製方法は特に限定されないが、例えば、支持体上に配向膜を形成し、サーモトロピック液晶性二色性色素、配向剤、レベリング剤、その他添加剤、溶媒等からなる組成物を塗布して作製することができる。
【００１８】
｛サーモトロピック液晶性二色性色素｝
本発明に用いられるサーモトロピック液晶性二色性色素としては、例えば、特開２０１１−２３７５１３号に記載のサーモトロピック液晶性二色性色素を好適に用いることができる。
【００１９】
本発明に用いられるサーモトロピック液晶性二色性色素の例を以下に示すが、これらの化合物に限定されるものではない。
【００２０】
【化１】
0006487665.tif 000002
【００２１】
【化２】
0006487665.tif 000003
【００２２】
【化３】
0006487665.tif 000004
【００２３】
〔偏光子の物性〕
｛偏光子の光学密度｝
本明細書において、光学密度Ｃは下記式（Ｉ）で表される値を言う。
Ｃ ＝ Ａ／／ ＋ ２ Ａ⊥  ・・・（Ｉ）
上記式中、Ａ／／は偏光子の吸収軸に対して振動面が平行になるように直線偏光を偏光子に対して入射したときの吸光度であり、Ａ⊥は偏光子の吸収軸に対して振動面が直交するように直線偏光を偏光子に対して入射したときの吸光度である。
【００２４】
本明細書において、偏光子の吸収軸に対して振動面が平行になるように直線偏光を偏光子に対して入射したときの吸光度Ａ／／、および、偏光子の吸収軸に対して振動面が直交するように直線偏光を偏光子に対して入射したときの吸光度Ａ⊥は下記の方法で求める値を言う。
【００２５】
Ｎｉｋｏｎ製顕微鏡ＥＣＬＩＰＳＥ  Ｅ６００  ＰＯＬの光源側偏光子のみを挿入した状態で、ＯｃｅａｎＯｐｔｉｃｓ社製マルチチャンネル分光器ＱＥ６５０００を用い、Ａ／／は、検体である偏光子の吸収軸と顕微鏡付属の光源側偏光子の吸収軸が直交するように検体である偏光子をおいて測定する。Ａ⊥は、検体である偏光子の吸収軸と顕微鏡付属の光源側偏光子の吸収軸が平行になるように検体である偏光子をおいて測定する。
【００２６】
偏光子が支持体等の上に配置されており、偏光子単体での吸光度を測定できない場合は、あらかじめ支持体等の吸光度を測定しておき、支持体等と偏光子を併せて測定した吸光度から、支持体等の吸光度を差し引くことにより算出することができる。
【００２７】
本明細書において、波長５００ｎｍ〜６００ｎｍにおける平均光学密度Ｃａｖは、５００ｎｍ〜６００ｎｍの波長域で１ｎｍ毎に光学密度Ｃを求め、算術平均することにより求めた値を言う。
【００２８】
本発明の偏光子の波長５００ｎｍ〜６００ｎｍにおける平均光学密度Ｃａｖは、画像表示装置に組み込んだ際の斜め方向の外光反射をより抑制できる観点から、１〜５であることが好ましく、２〜５であることがより好ましく、３〜５であることが最も好ましい。
【００２９】
｛偏光子の配向度｝
本明細書において、配向度Ｓは下記式（ＩＩ）で表される値を言う。
Ｓ ＝ （Ａ／／ − Ａ⊥）／（ Ａ／／ ＋ ２ Ａ⊥）  ・・・（ＩＩ）
上記式中、Ａ／／、Ａ⊥は光学密度の項目で説明したものと同様である。
【００３０】
本明細書において、波長５００ｎｍ〜６００ｎｍにおける平均配向度Ｓａｖは、５００ｎｍ〜６００ｎｍの波長域で１ｎｍ毎に配向度Ｓを求め、算術平均することにより求めた値を言う。
【００３１】
本発明の偏光子の波長５００ｎｍ〜６００ｎｍにおける平均配向度Ｓａｖは、画像表示装置に組み込んだ際の斜め方向の外光反射をより抑制できる観点から、０．５〜１であることが好ましく、０．５〜０．９であることがより好ましく、０．５〜０．８であることが最も好ましい。
【００３２】
｛偏光子の厚み｝
本発明の偏光子の厚みは特に限定はなく、下限については２５０ｎｍ以上が好ましく、３５０ｎｍ以上がより好ましく、４５０ｎｍ以上がさらに好ましい。上限については５０μｍ以下が好ましく、３０μｍ以下がより好ましく、２０μｍ以下がさらに好ましい。また、染料系偏光子を用いる場合は、５μｍ以下が好ましく、３μｍ以下がより好ましく、１μｍ以下がさらに好ましい。
【００３３】
＜光学フィルム＞
本発明に用いられる光学フィルムは、面内レターデーションを有していればよい。また、直線偏光を円偏光に変換するλ／４板機能を有していることが好ましい。本発明に用いられる光学フィルムは、単層でλ／４板機能を有していてもよく、複数層全体でλ／４板機能を有していてもよい。
【００３４】
本発明に用いられる光学フィルムの、複数層の配置方法は特に限定はなく、例えば別々に作製した層を粘着剤で貼り合わせる方法や、作製した層に、別の層を直接塗布する方法等が挙げられる。
【００３５】
〔光学フィルムの素材〕
本発明に用いられる光学フィルムの素材は特に限定はなく、ポリマーフィルムでも、液晶性化合物から形成された層でもよい。光学フィルムの厚みを薄くできるという観点から、液晶性化合物から形成された層を用いることが好ましい。
【００３６】
｛液晶性化合物｝
本発明に用いられる液晶性化合物は特に限定はなく、目的の光学特性に応じて各種公知の液晶性化合物を用いることができる。
液晶性化合物から形成された層の作製方法は特に限定はなく、例えば、支持体上に配向膜を形成し、液晶性化合物、配向剤、レベリング剤、その他添加剤、溶媒等からなる組成物を塗布して作製することができる。
【００３７】
〔光学フィルムの物性〕
｛レタデーション｝
本明細書において、Ｒｅ（λ）、Ｒｔｈ（λ）は各々、波長λにおける面内のレターデーションおよび厚さ方向のレターデーションを表す。Ｒｅ（λ）はＫＯＢＲＡ ２１ＡＤＨまたはＷＲ（商品名、王子計測機器（株）製）において波長λｎｍの光をフィルム法線方向に入射させて測定される。測定波長λｎｍの選択にあたっては、波長選択フィルターをマニュアルで交換するか、または測定値をプログラム等で変換して測定することができる。
【００３８】
測定されるフィルムが１軸または２軸の屈折率楕円体で表されるものである場合には、以下の方法によりＲｔｈ（λ）は算出される。
Ｒｔｈ（λ）は、Ｒｅ（λ）を、面内の遅相軸（ＫＯＢＲＡ ２１ＡＤＨまたはＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値および入力された膜厚値を基にＫＯＢＲＡ ２１ＡＤＨまたはＷＲにおいて算出される。
【００３９】
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ ２１ＡＤＨまたはＷＲにおいて算出される。
なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値および入力された膜厚値を基に、以下の数式（１）および数式（２）によりＲｔｈを算出することもできる。
【００４０】
【数１】
0006487665.tif 000005
【００４１】
式中、Ｒｅ（θ）は法線方向から角度θ傾斜した方向におけるレターデーション値を表す。ｎｘは面内における遅相軸方向の屈折率を表し、ｎｙは面内においてｎｘに直交する方向の屈折率を表し、ｎｚはｎｘおよびｎｙに直交する方向の屈折率を表す。ｄはフィルムの膜厚を表す。
【００４２】
測定されるフィルムが１軸や２軸の屈折率楕円体で表現できないもの、いわゆる光学軸（ＯＰＴＩＣ ＡＸＩＳ）がないフィルムの場合には、以下の方法によりＲｔｈ（λ）が算出される。
Ｒｔｈ（λ）は、Ｒｅ（λ）を、面内の遅相軸（ＫＯＢＲＡ ２１ＡＤＨまたはＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値および入力された膜厚値を基にＫＯＢＲＡ ２１ＡＤＨまたはＷＲにより算出される。
【００４３】
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ ２１ＡＤＨまたはＷＲにおいてｎｘ、ｎｙ、
ｎｚが算出される。この算出されたｎｘ、ｎｙ、ｎｚによりＮｚ＝（ｎｘ−ｎｚ）／（ｎｘ−ｎｙ）が更に算出される。
【００４４】
偏光子がレターデーションを有する場合や波長分散特性などを考慮すれば、光学フィルムの面内レターデーションは厳密にλ／４である必要はなく、下記式（ＶＩＩ）を満たすことが好ましい。
１２０ｎｍ＜Ｒｅ（５５０）＜１６０ｎｍ  ・・・式（ＶＩＩＩ）
【００４５】
本発明に用いられる光学フィルムは、面内レターデーションが波長と共に大きくなる逆波長分散性を有していることも好ましい。
【００４６】
本発明に用いられる光学フィルムは、光学特性を調整するために、複数層を有していてもよく、その場合は全体でλ／４板機能を有していればよい。
複数層の組み合わせとしては、例えばポジティブＡプレートと、ポジティブＣプレートの組み合わせ、λ／４板とλ／２板の組み合わせ等が挙げられる。
【００４７】
＜積層体＞
本発明の積層体は、本発明の偏光子と、光学フィルムとを有する積層体である。本発明の積層体は円偏光板として機能することが好ましい。
【００４８】
本発明の積層体の、偏光子と光学フィルムの配置方法は特に限定はなく、例えば、偏光子と光学フィルムを粘着剤等で貼り合わせる方法、偏光子上に光学フィルムを直接塗布して形成する方法等が挙げられる。
また、仮支持体付きの光学フィルムと偏光子を用意し、積層体を作製する際に、光学フィルムの仮支持体を剥離して貼り合わせる方法を用いることもできる。
【００４９】
＜画像表示装置＞
本発明の画像表示装置は、本発明の積層体と、画像表示素子とを有する画像表示装置である。
【００５０】
図１は、本発明の画像表示装置の実施形態の例を示す模式的な断面図である。
図１に示すように、画像表示装置１０は、偏光子１と光学フィルム２を有する積層体３と、画像表示素子４とを有する。
各部材の間には、別の部材を有していてもよい。
【００５１】
本発明に用いられる画像表示素子は特に限定はなく、液晶表示素子、有機ＥＬ（エレクトロルミネッセンス）表示素子等各種公知のものを用いることができる。
この中でも、有機ＥＬ表示素子は、元々の反射率が大きく、本発明による効果が大きいため好ましい。
【実施例】
【００５２】
以下、実施例に基づいて本発明を具体的に説明する。以下の実施例に示す材料、試薬、物質量とその割合、操作等は本発明の趣旨から逸脱しない限り適宜変更することができる。従って、本発明は以下の実施例に限定され制限されるものではない。
【００５３】
［実施例１］
＜偏光子１の作製＞
下記の染料偏光子用塗布液１を調製した。
──────────────────────────────────
染料偏光子用塗布液１の組成
──────────────────────────────────
二色性色素ＰＢ−７                                        ５０質量部
二色性色素Ｃ−３                                          ３０質量部
二色性色素Ｃ−１９                                        ２０質量部
含フッ素化合物Ｃ                                        ０．３質量部
クロロホルム                                          １１３０質量部
──────────────────────────────────
【００５４】
含フッ素化合物Ｃ
【化４】
0006487665.tif 000006
【００５５】
市販のＰＥＴ（ポリエチレンテレフタレート）フィルム（１６μｍ厚）の表面に、下記の組成の配向膜形成用塗布液を用いて配向膜を形成し、さらにラビング処理を施した。配向膜のラビング処理面上に、染料偏光子用塗布液１をスピンコーターで２０００ｒｐｍで１０秒間キャストした。次いで、膜面温度１６０℃で１５秒間熟成し、室温まで冷却し、偏光子１を得た。形成された偏光子１はラビング方向に対して吸収軸が平行に配向していた。
──────────────────────────────────
配向膜形成用塗布液の組成
──────────────────────────────────
下記変性ポリビニルアルコール                            ２．４質量部
イソプロピルアルコール                                  １．６質量部
メタノール                                                ３６質量部
水                                                        ６０質量部
──────────────────────────────────
【００５６】
【化５】
0006487665.tif 000007
【００５７】
＜反射防止板１の作製＞
〔λ／４板の作製〕
｛配向膜付き支持体の作製｝
市販されているトリアセチルセルロースフィルム「Ｚ−ＴＡＣ」（富士フイルム社製）を支持体として、アルカリ鹸化処理し、上述した配向膜形成用塗布液を用いて配向膜を形成し、配向膜付き支持体を作製した。
【００５８】
｛ポジティブＡプレートの作製｝
続いて、下記のポジティブＡプレート用塗布液を調製した。
──────────────────────────────────
ポジティブＡプレート用塗布液の組成
──────────────────────────────────
液晶性化合物  Ｎ−１                                      ４０質量部
液晶性化合物  Ｎ−２                                      ６０質量部
光重合開始剤                                            ３．０質量部
（イルガキュア８１９、ＢＡＳＦ（株）製）
含フッ素化合物Ａ                                        ０．８質量部
クロロホルム                                            ５８８質量部
─────────────────────────────────―
【００５９】
液晶性化合物  Ｎ−１  ；特許第４５９２００５号参考例２記載の液晶性化合物
【化６】
0006487665.tif 000008
【００６０】
液晶性化合物  Ｎ−２  ；  特許第４５９２００５号参考例２記載の「ＰａｌｉｏｃｏｌｏｒＬＣ２４２（ＢＡＳＦ社製）」
【化７】
0006487665.tif 000009
【００６１】
上記作成した配向膜付き支持体の配向膜にラビング処理を施し、ラビング処理面上にポジティブＡプレート用塗布液を、バーコーターを用いて塗布した。次いで、膜面温度９０℃で６０秒間加熱熟成し、７０℃まで冷却した後に、空気下にて７０ｍＷ／ｃｍ２の空冷メタルハライドランプ（アイグラフィックス（株）製）を用いて１０００ｍＪ／ｃｍ２の紫外線を照射して、その配向状態を固定化することによりポジティブＡプレートを形成した。形成されたポジティブＡプレートを、自動複屈折率計（ＫＯＢＲＡ−２１ＡＤＨ、王子計測機器（株）社製）を用いて、位相差を測定したところ、波長５５０ｎｍにおいてＲｅが１３０ｎｍ、Ｒｔｈが６５ｎｍであった。
【００６２】
｛配向膜付き仮支持体の作製｝
市販のＰＥＴフィルムを仮支持体として、上述した配向膜形成用塗布液の変性ポリビニルアルコールを市販の未変性ポリビニルアルコールＰＶＡ１０３（クラレ社製）に変更した配向膜形成用塗布液を用いて、配向膜を形成し、配向膜付き仮支持体を作製した。
【００６３】
｛ポジティブＣプレートの作製｝
続いて、下記のポジティブＣプレート用塗布液を調製した。
──────────────────────────────────
ポジティブＣプレート用塗布液の組成
──────────────────────────────────
液晶性化合物Ｂ０１                                        ８０質量部
液晶性化合物Ｂ０２                                        ２０質量部
垂直配向剤Ｓ０１                                            １質量部
垂直配向剤Ｓ０２                                        ０．５質量部
エチレンオキサイド変成トリメチロールプロパントリアクリレート
（Ｖ＃３６０、大阪有機化学（株）製）                        ８質量部
イルガキュアー９０７（ＢＡＳＦ（株）製）                    ３質量部
カヤキュアーＤＥＴＸ（日本化薬（株）製）                    １質量部
Ｂ０３                                                  ０．４質量部
メチルエチルケトン                                      １７０質量部
シクロヘキサノン                                          ３０質量部
──────────────────────────────────
【００６４】
【化８】
0006487665.tif 000010
【００６５】
上記作成した配向膜付き仮支持体の配向膜上に、上記ポジティブＣプレート用塗布液をバーコーターを用いて塗布した。次いで、膜面温度６０℃で６０秒間熟成させた後に、空気下にて７０ｍＷ／ｃｍ２の空冷メタルハライドランプ（アイグラフィックス（株）製）を用いて１０００ｍＪ／ｃｍ２の紫外線を照射して、その配向状態を固定化することにより、ポジティブＣプレートを作製した。形成されたポジティブＣプレートを、自動複屈折率計（ＫＯＢＲＡ−２１ＡＤＨ、王子計測機器（株）社製）を用いて、位相差を測定したところ、波長５５０ｎｍにおいてＲｅが０ｎｍ、Ｒｔｈが−６０ｎｍであった。
【００６６】
｛ポジティブＡプレートおよびポジティブＣプレートの貼合｝
上記作製したポジティブＡプレートの塗布面側に、粘着剤（ＳＫ２０５７、綜研化学社製）を用いて上記ポジティブＣプレートの塗布面側を貼合した。貼合後に仮支持体を剥離して、λ／４板を作製した。作製したλ／４板を、自動複屈折率計（ＫＯＢＲＡ−２１ＡＤＨ、王子計測機器（株）社製）を用いて、位相差を測定したところ、波長５５０ｎｍにおいてＲｅが１２９ｎｍ、Ｒｔｈが０ｎｍであった。
【００６７】
〔反射防止板の作製〕
上記作製した偏光子１を上記作製したλ／４板と、市販の感圧粘着剤で貼合し、反射防止板（円偏光板）１を作製した。
【００６８】
［実施例２］
＜偏光子２、および、反射防止板（円偏光板）２の作製＞
実施例１において、染料偏光板用塗布液１のクロロホルム量を１４００質量部に変更する以外は同様にして偏光子２を作製した。さらに、偏光子２を用いて、実施例１と同様にして反射防止板（円偏光板）２を作製した。
【００６９】
［実施例３］
＜偏光子３、および、反射防止板（円偏光板）１の作製＞
実施例１において、染料偏光板用塗布液１のクロロホルム量を１１００質量部に変更する以外は同様にして偏光子３を作製した。さらに、偏光子３を用いて、実施例１と同様にして反射防止板（円偏光板）３を作製した。
【００７０】
［実施例４]
＜偏光子４、および、反射防止板（円偏光板）４の作製＞
下記の染料偏光子用塗布液２を調製した。
──────────────────────────────────
染料偏光子用塗布液２の組成
──────────────────────────────────
二色性色素ＰＢ−９                                        ５０質量部
二色性色素Ｃ−３                                          ３０質量部
二色性色素Ｃ−１５                                        ２０質量部
含フッ素化合物Ｃ                                        ０．３質量部
クロロホルム                                          １４７０質量部
──────────────────────────────────
【００７１】
実施例１において、染料偏光板用塗布液１を染料偏光板用塗布液２に変更する以外は同様にして偏光子４を作製した。さらに、偏光子４を用いて、実施例１と同様にして反射防止板（円偏光板）４を作製した。
【００７２】
［比較例１］
＜偏光子５、および、反射防止板（円偏光板）５の作製＞
実施例４において、染料偏光板素子塗布液２のクロロホルム量を２８６０質量部に変更する以外は同様にして偏光子５を作製した。さらに、偏光子５を用いて、実施例４と同様にして反射防止板（円偏光板）５を作製した。
【００７３】
［比較例２］
＜反射防止板（円偏光板）６の作製＞
実施例１において、偏光子として、染料偏光子ではなく、市販のヨウ素偏光子を使用する以外は同様にして、反射防止板（円偏光板）６を作製した。
【００７４】
＜吸光度の測定＞
偏光子の吸収軸に対して振動面が平行になるように直線偏光を偏光子に対して入射したときの吸光度Ａ／／、および、偏光子の吸収軸に対して振動面が直交するように直線偏光を偏光子に対して入射したときの吸光度Ａ⊥は次のように測定した。
【００７５】
Ｎｉｋｏｎ製顕微鏡ＥＣＬＩＰＳＥ  Ｅ６００  ＰＯＬの光源側偏光子のみを挿入した状態で、ＯｃｅａｎＯｐｔｉｃｓ社製マルチチャンネル分光器ＱＥ６５０００を用い、Ａ／／は、検体である偏光子の吸収軸と顕微鏡付属の光源側偏光子の吸収軸が直交するように検体である偏光子をおいて測定した。Ａ⊥は、検体である偏光子の吸収軸と顕微鏡付属の光源側偏光子の吸収軸が平行になるように検体である偏光子をおいて測定した。
【００７６】
偏光子１〜５については、偏光子が市販のＰＥＴフィルムと、その上に形成された配向膜の上に配置されており、偏光子単体での吸光度を測定できないため、上記作製した配向膜付きＰＥＴフィルムの吸光度を測定しておき、配向膜付きＰＥＴフィルムと、偏光子を併せて測定した吸光度から、配向膜付きＰＥＴフィルムの吸光度を差し引くことにより算出した。５５０ｎｍにおけるＡ／／、および、Ａ⊥の算出結果を表１に示す。
【００７７】
＜光学密度の算出＞
光学密度Ｃは、上記で得られた、Ａ／／、および、Ａ⊥より式（Ｉ）を用いて算出した。
Ｃ ＝ Ａ／／ ＋ ２ Ａ⊥  ・・・（Ｉ）
５５０ｎｍにおける光学密度Ｃの算出結果を表１に示す。
【００７８】
＜平均光学密度Ｃａｖの算出＞
５００ｎｍ〜６００ｎｍの波長域で１ｎｍ毎に光学密度Ｃを求め、算術平均することにより波長５００ｎｍ〜６００ｎｍにおける平均光学密度Ｃａｖを算出した。結果を表１に示す。
【００７９】
＜配向度の測定＞
配向度Ｓは、上記で得られた、Ａ／／、および、Ａ⊥より式（ＩＩ）を用いて算出した。
Ｓ ＝ （Ａ／／ − Ａ⊥）／（ Ａ／／ ＋ ２ Ａ⊥）  ・・・（ＩＩ）
５５０ｎｍにおける配向度Ｓの算出結果を表１に示す。
【００８０】
＜平均配向度Ｓａｖの算出＞
５００ｎｍ〜６００ｎｍの波長域で１ｎｍ毎に配向度Ｓを求め、算術平均することにより波長５００ｎｍ〜６００ｎｍにおける平均配向度Ｓａｖを算出した。結果を表１に示す。
【００８１】
＜有機ＥＬ表示素子への実装および反射光の評価＞
有機ＥＬ表示素子搭載のＳＡＭＳＵＮＧ社製ＧＡＬＡＸＹ Ｓ４を分解し、使用されている円偏光板を剥離して、円偏光板１〜６を感圧粘着剤を用いてそれぞれ貼合し、有機ＥＬ画像表示装置を作製した。下記評価基準にそって、極角４５度からの反射光を評価した。結果を下記表１に示す。
【００８２】
〔極角４５度からの反射光の評価〕
極角４５°方向からの、目視により、反射防止板を有する有機ＥＬ画像表示装置の反射光を評価した。評価基準は下記の基準とした。
１：どの方位角方向から観察しても反射光が観察され、方位角によっては、強い赤味あるいは緑味の色味が観察される。許容できない。
２：どの方位角からもほぼ全般的に黒の表示状態が観察されるが、方位角方向によっては反射光が観察される。許容できる。
３：どの方位角からもほぼ全般的に黒の表示状態が観察されるが、方位角方向によっては反射光がごく弱く観察される。
４：どの方位角方向から観察しても反射光が認められず、良好な黒の表示状態が観察される。
【表１】
0006487665.tif 000011
【００８３】
表１から、同程度の平均光学密度Ｃａｖで比較した場合、平均配向度Ｓａｖが小さいほど反射光の評価は良いことが分かる。例えば、円偏光板１（実施例１）と円偏光板６（比較例２）の平均光学密度Ｃａｖは、各々、３．３１、３．６４と同程度であるが、平均配向度Ｓａｖは、各々、０．７９、０．９９と前者の方が小さい。反射光の評価は、前者が４、後者が１であり、平均配向度Ｓａｖが小さい円偏光板１の方が外光反射を抑制できることが分かる。同様に、円偏光板３（実施例３）と円偏光板５（比較例１）の平均光学密度Ｃａｖは、各々、１．７４、１．７９と同程度であるが、平均配向度Ｓａｖは、各々、０．７８、０．９３と前者の方が小さい。反射光の評価は、前者が２、後者が１であり、平均配向度Ｓａｖが小さい円偏光板３の方がより外光反射を抑制できることが分かる。
【００８４】
また、同程度の平均配向度Ｓａｖで比較した場合、平均光学密度Ｃａｖが大きいほど反射光の評価は良いことが分かる。例えば、円偏光板１、２、３（実施例１、２、３）の平均配向度Ｓａｖは、各々、０．７９、０．７９、０．７８と同程度であるが、平均光学密度Ｃａｖは、各々、３．３１、２．２０、１．７４と前者の方が大きい。反射光の評価は、各々、４、３、２であり、平均光学密度Ｃａｖが大きい円偏光板の方が外光反射を抑制できることが分かる。同様に、円偏光板４（実施例４）と円偏光板５（比較例１）の平均配向度Ｓａｖは、各々、０．９２、０．９３と同程度であるが、平均光学密度Ｃａｖは、各々、２．７２、１．７９と前者の方が大きい。反射光の評価は、前者が２、後者が１であり、平均光学密度Ｃａｖが大きい円偏光板４の方がより外光反射を抑制できることが分かる。
【００８５】
以上より、平均配向度Ｓａｖが小さいほど、あるいは、平均光学密度Ｃａｖが大きいほど外光反射を抑制できること分かる。平均配向度Ｓａｖと平均光学密度Ｃａｖの好適な組み合わせの領域は（Ｃａｖ−１）×（Ｓａｖ−１)というパラメータを用いて表すことができる。すなわち、（Ｃａｖ−１）×（Ｓａｖ−１) の値が小さいほど外光反射を抑制でき、（Ｃａｖ−１）×（Ｓａｖ−１)  ＜−０．１の円偏光板は外光反射を抑制でき、（Ｃａｖ−１）×（Ｓａｖ−１) ＜−０．２の円偏光板はより外光反射を抑制でき、（Ｃａｖ−１）×（Ｓａｖ−１) ＜−０．３の円偏光板はさらに外光反射を抑制できることが分かる。
【符号の説明】
【００８６】
１  偏光子
２  光学フィルム
３  積層体
４  画像表示素子
１０  画像表示装置
【図１】
0006487665.tif 000012